본 발명 의 유리판 용 합지 는 KES 법 에 의한 표면 의 마찰 계수 의 평균 편차 ( MMD ) 가 0 . 022 이하 인 것 이 바람직 하 고 , 0 . 020 이하 인 것 이 바람직 하 고 , 0 . 019 이하 인 것 이 보다 바람직 하 고 , 0 . 018 이하 인 것 이 보다 더욱 바람직 하 고 , 0 . 017 이하 인 것 이 보다 더욱 바람직 하 다 . MMD 는 마찰 감 테스터 ( 카토 테크 주식회사 제조 KES - SE ) 를 사용 하 여 , 직경 0 . 5 ㎜ 인 피아노선 의 다발 로 이루어지 는 10 ㎜ 각 의 마찰 자 를 20 g / ㎝ 의 장력 으로 고정 시킨 종이 표면 에 50 g / c ㎡ 의 접촉 압 으로 접촉 시키 면서 , 장력 이 부여 된 방향 과 동일 한 방향 으로 0 . 1 ㎝/ 초의 시료 이동 속도 로 2 ㎝ 이동 시켜 측정 되 는 마찰 계수 의 평균 편차 값 이 다 . 이 MMD 가 크 면 , 지면 의 마찰 계수 가 지면 의 위치 에 따라 크 게 변동 하 는 것 을 의미 하 고 있 으며 , 마이크로 적 으로 는 종이 끼리 의 표면 의 미소 한 요철 이 많 아 지 는 것 을 의미 하 고 있 다 . 이 와 같이 합지 의 표면 에 미세 한 요철 을 형성 함 으로써 , 유리판 의 표면 과 합지 의 표면 의 마찰 계수 가 작아지 고 , 유리판 표면 으로부터 합지 를 제거 할 때 의 제거 작업 이 용이 해진다 . MMD 가 0 . 022 를 초과 하 면 , 종이 끼리 의 표면 의 미소 한 요철 이 증대 하 고 , 종이 끼리 의 걸림 이 증가 하 기 때문 에 바람직 하 지 않 다 . MMD 는 예 를 들 면 , 0 . 001 ∼ 0 . 022 인 것 이 바람직 하 고 , 0 . 002 ∼ 0 . 020 인 것 이 보다 바람직 하 고 , 0 . 004 ∼ 0 . 019 인 것 이 보다 더욱 바람직 하 다 .